(57)【特許請求の範囲】
【請求項１】
グランド回路を含む回路パターンと前記回路パターンを絶縁保護し、開口部を有する絶縁保護膜が形成されたプリント配線板の上方に、
熱により軟化するバインダー樹脂および導電性フィラーを含有し、１７０℃における貯蔵弾性率が５．５ＭＰａ以上５０ＭＰａ以下の導電性接着剤と、厚みが５０〜５００μｍの金属補強板と、１７０℃における貯蔵弾性率が１０ＭＰａ以上１００ＭＰａ以下であって、前記導電性接着剤の貯蔵弾性率よりも高いクッション材とをこの順で、且つ前記プリント配線板と前記導電性接着剤が対向するように配置する工程［１−１］、
または、
熱により軟化するバインダー樹脂および導電性フィラーを含有し、１７０℃における貯蔵弾性率が２ＭＰａ以上５０ＭＰａ以下の導電性接着剤と、厚みが５０〜５００μｍの金属補強板と、１７０℃における貯蔵弾性率が１０ＭＰａ以上１００ＭＰａ以下であって、前記クッション材の１７０℃における貯蔵弾性率が前記導電性接着剤の１７０℃における貯蔵弾性率よりも２１ＭＰａ以上５０ＭＰａ以内の範囲で高いクッション材とをこの順で、且つ前記プリント配線板と前記導電性接着剤が対向するように配置する工程［１−２］、
または、
熱により軟化するバインダー樹脂および導電性フィラーを含有し、１７０℃における貯蔵弾性率が２ＭＰａ以上５０ＭＰａ以下の導電性接着剤と、厚みが５０〜５００μｍの金属補強板と、１７０℃における貯蔵弾性率が１０ＭＰａ以上１００ＭＰａ以下であって、前記導電性接着剤の貯蔵弾性率よりも高く、前記金属補強板と前記クッション材の厚みの比率（金属補強板の厚み［μｍ］／クッション材の厚み［μｍ］）が１．５〜２であるクッション材とをこの順で、且つ前記プリント配線板と前記導電性接着剤が対向するように配置する工程［１−３］、
前記工程［１−１］〜［１−３］いずれか１つの工程の後、前記プリント配線板、前記導電性接着剤、前記金属補強板、および前記クッション材を重ねた状態で、１５０〜１９０℃で熱プレスし、前記絶縁保護膜に設けられた開口部を介して、導電性接着剤により前記グランド回路と金属補強板とを接着し、前記グランド回路と金属補強板とを電気的に接続すると共に、前記クッション材が、前記導電性接着剤および前記金属補強板の側面側に流れ込み、前記金属補強板よりも外部への前記導電性接着剤の染み出しをせき止める工程［２］、
ならびに前記クッション材を剥離する工程［３］、
を備えた金属補強板付きプリント配線板の製造方法。
【請求項２】
工程［１−１］または工程［１−３］において、前記クッション材と前記導電性接着剤の１７０℃における貯蔵弾性率差は、１０〜８７ＭＰａである、請求項１記載の金属補強板付きプリント配線板の製造方法。
【請求項３】
工程［１−１］または工程［１−２］において、前記金属補強板と前記クッション材の厚みの比率（金属補強板の厚み［μｍ］／クッション材の厚み［μｍ］）が、２以下である、請求項１または２記載の金属補強板付きプリント配線板の製造方法。
【請求項４】
工程［１−１］〜［１−３］いずれか１つの工程において、
１７０℃における損失正接（ｔａｎδ）が０．０５以上、０．４以下である、導電性接着剤を用いることを特徴とする、
請求項１〜３いずれか１項に記載の金属補強板付きプリント配線板の製造方法。
【請求項５】
工程［１−１］〜［１−３］いずれか１つの工程において、
粘弾性測定により得られる温度−損失正接（ｔａｎδ）曲線における、
第１のガラス転移温度が１０℃以上４５℃以下であり、
第２のガラス転移温度が７０℃以上１４０℃以下である、
導電性接着剤を用いることを特徴とする、
請求項１〜４いずれか１項に記載の金属補強板付きプリント配線板の製造方法。
【請求項６】
工程［１−１］〜［１−３］いずれか１つの工程において、
平面視した際に、金属補強板および導電性接着剤よりも大きいクッション材を用いることを特徴とする、
請求項１〜５いずれか１項に記載の金属補強板付きプリント配線板の製造方法。
【請求項７】
工程［１−１］〜［１−３］いずれか１つの工程において、
厚みが１５〜７０μｍである導電性接着剤を用いることを特徴とする、
請求項１〜６いずれか１項に記載の金属補強板付きプリント配線板の製造方法。
【請求項８】
工程［１−１］〜［１−３］いずれか１つの工程において、
プリント配線板上に、導電性接着剤を配置し、
前記導電性接着剤上に、金属補強板を配置し、
前記金属補強板上に、クッション材を配置することを特徴とする、請求項１〜７いずれか１項に記載の金属補強板付きプリント配線板の製造方法。
【請求項９】
工程［１−１］〜［１−３］いずれか１つの工程において、
導電性接着剤と、金属補強板との予備積層体を予め得ておき、
プリント配線板と前記予備積層体中の導電性接着剤とが対向し、前記予備積層体中の金属補強板とクッション材とが対向するように配置することを特徴とする、請求項１〜７いずれか１項に記載の金属補強板付きプリント配線板の製造方法。
【請求項１０】
工程［１−１］〜［１−３］いずれか１つの工程において、
導電性接着剤と、金属補強板と、クッション材とをこの順で積層してなる積層体を予め得ておき、プリント配線板と前記積層体中の導電性接着剤が対向するように配置することを特徴とする、請求項１〜７いずれか１項に記載の金属補強板付きプリント配線板の製造方法。
【請求項１１】
請求項１〜１０いずれか１項に記載の製造方法により得られる金属補強板付きプリント配線板。
【請求項１２】
平面視した際の前記開口部の面積が０．１６ｍｍ2以上、０．８１ｍｍ2以下である、請求項１１記載の金属補強板付きプリント配線板。
【請求項１３】
前記開口部が、前記プリント配線板の外周の一部に形成されている、請求項１１または１２記載の金属補強板付きプリント配線板。
【発明の詳細な説明】
【技術分野】
【０００１】
本発明は金属補強板付きプリント配線板の製造方法、該製造方法に用いられる積層体、及び金属補強板付きプリント配線板に関する。
【背景技術】
【０００２】
ＯＡ機器、通信機器など電子機器の更なる高性能化、小型化に伴い、フレキシブルプリント配線板（以下、「ＦＰＣ」と表記する。）は、その曲げることが出来る特性を活用して電子機器の狭く複雑な内部基板等に電子回路を組み込むために使用されている。この電子回路には、発生する電磁波を遮蔽する電磁波シールド層を設けたＦＰＣを使用することが一般的であるが、近年の電子回路の情報量増大による高周波化、および電子回路の小型化に起因して電磁波対策は、さらに重要度を増している。
【０００３】
電磁波シールド層を有したＦＰＣとして、特許文献１には、導電性の金属補強板とグランド回路とを導電性接着剤で接続したＦＰＣが開示されている。具体的には、導電性接着シートを用いて、ステンレス等の金属補強板をＦＰＣに貼り付けることにより、金属補強板をグランド回路に電気的に接続している。このような構成とすることで、電磁波シールド性が良好なＦＰＣを得ることができ、回路信号を安定的に伝送することができる。特許文献２には、熱硬化性樹脂と導電性フィラーとを含む導電性接着剤に関する技術が開示されている。
【先行技術文献】
【特許文献】
【０００４】
【特許文献１】国際公開第２０１４／０１０５２４号
【特許文献２】国際公開第２０１９／０３１３９４号
【発明の概要】
【発明が解決しようとする課題】
【０００５】
導電性接着剤を用いてＦＰＣに金属補強板を貼り付ける場合、導電性接着剤には、絶縁保護膜が有する開口部への埋め込み性が求められる。具体的には、金属補強板／導電性接着剤／ＦＰＣの順に積層された積層体を所定のプレス温度（例えば１７０℃）で熱プレスする場合プレス温度において導電性接着剤の軟化が不十分であると、開口部への導電性接着剤の充填性が悪化するという問題がある。特に開口部が小さい場合、充填性が著しく悪化し導通不良となる。従って、プレス温度（例えば１７０℃）では導電性接着剤を軟らかくする必要がある。
一方、プレス工程のプレス圧によって金属補強板とＦＰＣの間から導電性接着剤の染み出しが生じると、外観不良及び短絡の原因となり、問題となっていた。
【０００６】
一方、導電性接着剤を柔らかくすると金属補強板とＦＰＣの間から導電性接着剤が過剰に染み出し、外観不良及び短絡の原因となる。
【０００７】
上記課題に鑑み本発明の目的は、導電性接着剤の開口部への充填性が良好であって、外観不良及び短絡の無い金属補強板付きプリント配線板の製造方法、並びに前記プリント配線板の製造方法に用いられる積層体、及び金属補強板付きプリント配線板を提供することである。
【課題を解決するための手段】
【０００８】
本発明者らが鋭意検討を重ねたところ、以下の態様において、本発明の課題を解決しえることを見出し、本発明を完成するに至った。
本発明の一態様にかかる金属補強板付きプリント配線板の製造方法は、グランド回路を含む回路パターンと前記回路パターンを絶縁保護し、開口部を有する絶縁保護膜が形成されたプリント配線板の上方に、熱により軟化するバインダー樹脂および導電性フィラーを含有する導電性接着剤と、金属補強板と、クッション材をこの順に有する積層体を、前記配線板と前記導電性接着剤が対向するように配置する工程［１］、
前記積層体を熱プレスし、前記絶縁保護膜に設けられた開口部を介して、導電性接着剤により前記グランド回路と金属補強板とを接着すると共に、前記グランド回路と金属補強板とを電気的に接続する工程［２］、
ならびに前記積層体のクッション材を剥離する工程［３］、を備える。
【発明の効果】
【０００９】
本発明により、導電性接着剤の開口部への充填性が良好であって、外観不良及び短絡の無い金属補強板付きプリント配線板を提供することができる。
【図面の簡単な説明】
【００１０】
【図１】実施の形態にかかる積層体の準備工程を説明するための図である。
【図２】実施の形態にかかる金属補強板付きプリント配線板の製造方法を説明するための図である。
【図３】実施の形態にかかる金属補強板付きプリント配線板の断面図である。
【図４】実施の形態にかかる積層体の断面図である。
【図５】金属補強板付きプリント配線板の断面図である。
【図６Ａ】プリント配線板の平面図である。
【図６Ｂ】プリント配線板に金属補強板を貼り付けた状態を示す平面図である。
【発明を実施するための形態】
【００１１】
本明細書におけるシートとは、ＪＩＳにおいて定義されるシートのみならず、フィルムも含むものとする。説明を明確にするため、以下の記載および図面は、適宜、簡略化されている。本明細書中に出てくる各種成分は特に注釈しない限り、それぞれ独立に一種単独でも二種以上を併用してもよい。
尚、本明細書では、「プリント配線板」を、「配線板」と略記することがある。
以下、本発明の実施の形態の例について説明する。
【００１２】
《金属補強板付きプリント配線板の製造方法》
図１、２を用いて金属補強板付きプリント配線板の製造方法について説明する。図２では、導電性接着剤を用いてプリント配線板に金属補強板を貼り付ける際の製造工程を示している。なお、各々の部材を構成する材料の詳細については後述する。また、本明細書において、「導電性接着剤」は、熱硬化前の導電性接着剤を示し、「導電性接着剤層」は導電性接着剤を熱硬化することで得られた層（つまり、熱硬化後の導電性接着剤）を示すものとする。
【００１３】
＜積層体準備工程＞
まず、図１の準備工程［１］に示すように、剥離性フィルム１１に導電性接着剤１２が積層された導電性接着シート１３と、金属補強板１４と、を準備する。そして、準備工程［２］に示すように、金属補強板１４に導電性接着シート１３の導電性接着剤１２側を貼り付けて、金属補強板１４に導電性接着シート１３を仮貼りする。金属補強板１４に導電性接着シート１３を仮貼りする際の温度（仮貼り温度）は、例えば１１０℃〜１５０℃、好ましくは１３０℃とすることができる。仮貼り後、導電性接着剤１２は半硬化状態である。
【００１４】
次に、準備工程［３］に示すように、剥離性フィルム１１を剥がして、導電性接着剤１２の金属補強板１４と逆側の面を露出させる。その後、導電性接着剤１２と金属補強板１４との予備積層体１５を所定のサイズに切断する（切断線を符号１８で示している）。予備積層体１５の切断は、例えば打ち抜き加工を用いて実施することができる。尚、剥離性フィルム１１は切断工程後に剥がしても良い。
【００１５】
＜工程［１］＞
工程［１］は、グランド回路を含む回路パターンと前記回路パターンを絶縁保護し、開口部を有する絶縁保護膜が形成されたプリント配線板の上方に、熱により軟化するバインダー樹脂および導電性フィラーを含有する導電性接着剤と、金属補強板と、クッション材をこの順に有する積層体を、前記配線板と前記導電性接着剤が対向するように配置する工程である。
【００１６】
なお、本発明では、導電性接着剤と金属補強板とクッション材を順にプリント配線板の上方に配置し用いる場合、または導電性接着剤と金属補強板との積層体に、さらにクッション材を配置して用いる場合、導電性接着剤に金属補強板とクッション材との積層体を配置して用いる場合等、熱プレス時に、導電性接着剤と、金属補強板と、クッション材がこの順に配置されることができればよい。
【００１７】
具体的には例えば、図２工程［１］に示すように、所定のサイズに切断された予備積層体１５を配線板２０の上に配置する。さらに金属補強板の上面にクッション材１６を積層することで積層体１７を形成する。ここで配線板２０は、下側の絶縁性フィルム２１と上側の絶縁性フィルム２２とが絶縁性接着剤２３で接着された構成を有する。絶縁性フィルム２１上には信号回路２４およびグランド回路２５が形成されており、このグランド回路２５の上方には開口部（スルーホール）２７が形成されている。つまり、絶縁性フィルム２１上にグランド回路２５が配置されており、当該グランド回路２５の一部が開口部２７を介して露出している。積層体１７は、配線板２０の開口部２７の上方に配置する。
【００１８】
＜工程［２］＞
工程［２］は、積層体を熱プレスし、プリント配線板の絶縁保護膜に設けられた開口部を介して、導電性接着剤により前記グランド回路と金属補強板とを接着すると共に、前記グランド回路と金属補強板とを電気的に接続する工程である。
【００１９】
具体的には例えば、図２工程［２］に示すように、工程［１］に続いて、積層体１７／配線板２０の積層物を所定の温度（例えば１５０〜１９０℃、好ましくは１７０℃）で熱プレス（加熱・加圧）する。これにより導電性接着剤１２が軟化して絶縁保護膜の開口部２７内に埋め込まれる。軟化した導電性接着剤１２が開口部２７内に充填されることで、導電性接着剤１２が開口部２７により露出したグランド回路２５と接触する。熱プレス後、導電性接着剤１２が硬化して金属補強板１４と配線板２０とが接着されると共に、グランド回路と金属補強板とが電気的に接続される。一方、クッション材１６は熱と圧力により流動し、金属補強板１４及び導電性接着剤１２の側面側に流れこみ導電性接着剤１２の染み出しを抑制する。このため、クッション材１６は熱プレス中に導電性接着剤１２が金属補強板よりも外部に染み出す前に導電性接着剤１２の側面に流動し、且つ染み出しをせき止める。この状態でクッション材は導電性接着剤１２の染み出しを抑え込む硬さ（粘弾性）を必要とする。
【００２０】
なお、熱プレスの際の圧力は、３〜３０ｋｇ／ｃｍ２程度が好ましい。熱プレスに用いる装置は、平板圧着機またはロール圧着機を使用できる。熱プレスの時間は、クッション材１６／金属補強板１４／導電性接着剤１２／配線板２０の積層体が十分に密着する時間であれば特に限定されることはないが、通常は１分〜１時間程度である。また、熱プレスの時間が短い場合は、熱プレス後に１５０〜１９０℃のオーブンで３０分〜３時間加熱して導電性接着剤１２を本硬化させることが好ましい。
【００２１】
＜工程［３］＞
工程［３］は、積層体のクッション材を剥離する工程である。
熱プレスの後、図２工程［３］に示すように温度が低下し流動性が消滅したクッション材を吸引剥離装置又は手作業で剥離する。
これにより、図３に示すように導電性接着剤１２を介して金属補強板１４と配線板２０のグランド回路２５とが電気的に接続された電磁波シールド性を備えた金属補強板付きプリント配線板３０を製造することができる。
【００２２】
続いて、各々の部材を構成する材料の詳細について説明する。
＜積層体＞
本実施の形態にかかる積層体は上述した金属補強板付きプリント配線板の製造方法に用いられるものであって、クッション材、金属補強板および導電性接着剤の順に積層される。図４（ａ）に示すように各部材を同サイズとしてもよいが、図４（ｂ）に示すように金属補強板および導電性接着剤よりもクッション材を大きくする態様が染み出し性をより改善する観点から好ましい。
また、本発明の積層体は、クッション材の貯蔵弾性率が、１７０℃において１０ＭＰａ以上１００ＭＰａ以下であり、前記導電性接着剤の貯蔵弾性率が、１７０℃において２ＭＰａ以上５０ＭＰａ以下であり、前記クッション材の貯蔵弾性率が、前記導電性接着剤の貯蔵弾性率よりも高いことが、染み出し性の点で好ましい。
【００２３】
積層体は上述した通り金属補強板１４と導電性接着剤１２からなる予備積層体１５を形成後、クッション材を積層する積層工程でもよく、配線板に載置する前にあらかじめ積層体を形成してもよい。以下各層について詳細を説明する。
【００２４】
（クッション材）
クッション材は熱プレス機のプレス圧を均一に金属補強板及び導電性接着剤に伝え、熱プレス時に流動し導電性接着剤の染み出しを抑制する役割を有する。
【００２５】
クッション材の貯蔵弾性率は１７０℃において１０ＭＰａ以上１００ＭＰａ以下であることが好ましく、１２ＭＰａ以上９０ＭＰａ以下がより好ましく、１５ＭＰａ以上７０ＭＰａ以下がさらに好ましい。上記範囲とすることで熱プレスの導電性接着剤の染み出しを抑制する。具体的には図４（ｂ）に示すようにクッション材の貯蔵弾性率が１００ＭＰａを越える場合、クッション材の流動前に導電性接着剤１２が軟化し染み出しやすくなる。一方、貯蔵弾性率が１０ＭＰａ未満ではクッション材の硬さが不足し、導電性接着剤の軟化による染み出しを抑制しにくくなる。
【００２６】
本実施の形態にかかるクッション材の貯蔵弾性率は、次のようにして測定することができる。すなわち、動的粘弾性測定装置を用いてクッション材の２５〜２００℃の温度範囲における貯蔵弾性率（Ｅ’）、損失弾性率（Ｅ”）、および損失正接（ｔａｎδ）変化を測定し、温度における貯蔵弾性率（Ｅ’）を抽出することで求めることができる。
【００２７】
クッション材は、熱可塑性樹脂を含む熱可塑性樹脂組成物により形成することができる。また、熱可塑性樹脂組成物は、熱可塑性樹脂に加えて、可塑剤や熱硬化剤、無機フィラー等を含んでいてもよい。
【００２８】
熱可塑性樹脂としては、ポリオレフィン系樹脂、酸をグラフトさせた酸変性ポリオレフィン系樹脂、ポリオレフィンと不飽和エステルとの共重合樹脂、ビニル系樹脂、スチレン・アクリル系樹脂、ジエン系樹脂、セルロース系樹脂、ポリアミド樹脂、ポリウレタン樹脂、ポリエステル樹脂、ポリカーボネート樹脂、ポリイミド系樹脂、またはフッ素樹脂などが挙げられる。
これらの中でも、ポリオレフィン系樹脂、酸をグラフトさせた酸変性ポリオレフィン系樹脂、ポリオレフィンと不飽和エステルとの共重合樹脂、ビニル系樹脂が好ましい。
熱可塑性樹脂は、１種を単独で、または必要に応じて任意の比率で２種以上混合して用いることができる。
【００２９】
ポリオレフィン系樹脂は、エチレン、プロピレン、α−オレフィン化合物などのホモポリマーまたはコポリマーが好ましい。具体的には、例えば、低密度ポリエチレン、超低密度ポリエチレン、直鎖状低密度ポリエチレン、高密度ポリエチレン、ポリプロピレンホモポリマー、ポリプロピレンコポリマー等が挙げられる。
これらの中でもポリエチレン樹脂およびポリプロピレン樹脂が好ましく、より好ましくは、ポリエチレン樹脂である。
【００３０】
酸変性ポリオレフィン系樹脂は、マレイン酸やアクリル酸、メタクリル酸、イタコン酸等がグラフトされたポリオレフィン樹脂が好ましい。
これらの中でも、マレイン酸変性ポリオレフィン樹脂が好ましい。
【００３１】
ポリオレフィンと不飽和エステルとの共重合樹脂における不飽和エステルとしてはアクリル酸メチル、アクリル酸エチル、アクリル酸イソブチル、アクリル酸ｎ−ブチル、アクリル酸イソオクチル、メタクリル酸メチル、メタクリル酸イソブチル、マレイン酸ジメチル、マレイン酸ジエチルおよびメタクリル酸グリシジルなどが挙げられる。
これらの中でもポリオレフィンとしてエチレン、不飽和エステルとしてメタクリル酸グリシジルからなる、エチレン−メタクリル酸グリシジル共重合樹脂が好ましい。
【００３２】
ビニル系樹脂は、酢酸ビニルなどのビニルエステルの重合により得られるポリマーおよびビニルエステルとエチレンなどのオレフィン化合物とのコポリマーが好ましい。具体的には、例えば、エチレン−酢酸ビニル共重合体、エチレン−プロピオン酸ビニル共重合体、部分ケン化ポリビニルアルコール等が挙げられる。
これらの中でもエチレン−酢酸ビニル共重合体が好ましい。
【００３３】
スチレン・アクリル系樹脂は、スチレンや（メタ）アクリロニトリル、アクリルアミド類、マレイミド類などからなるホモポリマーまたはコポリマーが好ましい。具体的には、例えば、シンジオタクチックポリスチレン、ポリアクリロニトリル、アクリルコポリマー等が挙げられる。
【００３４】
ジエン系樹脂は、ブタジエンやイソプレン等の共役ジエン化合物のホモポリマーまたはコポリマーおよびそれらの水素添加物が好ましい。具体的には、例えば、スチレン−ブタジエンゴム、スチレン−イソプレンブロックコポリマー、スチレン−エチレン・ブチレン−スチレンブロックコポリマー、スチレン−エチレン・プロピレン−スチレンブロックコポリマー、スチレン−イソプレン−スチレンブロックコポリマー、スチレン−ブチレン・ブタジエン−スチレンブロックコポリマー、スチレン−エチレン・ブチレン−スチレンブロックコポリマーとスチレン−エチレン・ブチレンブロックコポリマーとの混合物等が挙げられる。
【００３５】
セルロース系樹脂は、セルロースアセテートブチレート樹脂が好ましい。ポリカーボネート樹脂は、ビスフェノールＡポリカーボネートが好ましい。
【００３６】
ポリイミド系樹脂は、熱可塑性ポリイミド、ポリアミドイミド樹脂、ポリアミック酸型ポリイミド樹脂が好ましい。
【００３７】
クッション材は熱プレス後クッション材と金属補強板や配線板、並びに熱プレス機との剥離を容易にするため、クッション性の部材に加え、離形層を含む形態とすることができる。離形層としては、ポリプロピレン、ポリメチルペンテン、環状オレフィンポリマー、シリコーン、フッ素樹脂からなる層を形成することが好ましい。この中でもポリプロピレン、ポリメチルペンテン、シリコーン、フッ素樹脂がさらに好ましい。
上記形態の他、アルキッド、シリコーンの等の離型剤をコーティングする形態も好ましい。
【００３８】
離形層の厚みは０．００１〜７０μｍが好ましく、０．０１〜５０μｍがより好ましい。
【００３９】
市販のクッション材としては、三井東セロ社製「ＣＲ１０１２」、「ＣＲ１０１２ＭＴ４」、「ＣＲ１０３１」、「ＣＲ１０３３」、「ＣＲ１０４０」、「ＣＲ２０３１ＭＴ４」等を用いることができる。これら市販のクッション材はクッション材の両面を離形層としてポリメチルペンテンで挟み込んだ層構成となっており本願ではこれらの一体構成をクッション材と呼ぶ。
【００４０】
クッション材の厚みは、５０〜３００μｍが好ましく、７５〜２５０μｍがより好ましく、１００〜２００μｍがさらに好ましい。５０〜３００μｍとすることで染み出し性を向上できる。なお上記厚みは、離形層を有する場合、離形層を含んだ値である。
【００４１】
（金属補強板）
金属補強板は、例えば金、銀、銅、鉄およびステンレス等の導電性金属が挙げられる。これらの中で補強板としての強度、コストおよび化学的安定性の面でステンレスが好ましい。
【００４２】
金属補強板の厚みは、５０〜５００μｍが好ましく、６０〜４００μｍがより好ましく、７５〜３００μｍがさらに好ましい。金属補強板の厚みが５００μｍ以下とすることでクッション材の流動によって染み出しを抑制する他、プリント基板の軽量化及び小型化を促進できる。５０μｍ以上とすることで金属補強板の強度が向上し配線板の信頼性が向上する。
【００４３】
金属補強板は、表面の不導体化による抵抗値上昇を抑制するため、メッキ層が表面に形成されていることが好ましい。メッキ層は、金、銀、ニッケル、リン含有ニッケルメッキが好ましい。メッキの方法は電解めっき法または無電解めっき法で形成することが好ましい。メッキ層の厚みは、０．１〜５μｍ程度であり、０．２〜４μｍがより好ましい。尚、上記金属補強板の厚みは、メッキ層を有する場合、メッキ層を含んだ値である。尚、コストを低減する観点においてはメッキをしない態様が好ましい。
【００４４】
染み出しをより効果的に抑制する観点から、金属補強板とクッション材の厚みの比率（金属補強板の厚み［μｍ］／クッション材の厚み［μｍ］）が、２以下であることが好ましく、１．７以下であることがより好ましく、１．３以下がさらに好ましい。
【００４５】
（導電性接着剤）
本実施の形態にかかる導電性接着剤は、熱により軟化するバインダー樹脂と導電性フィラーとを少なくとも含み、下記の特性を備えることが好ましい。
【００４６】
［貯蔵弾性率］
本実施の形態では、導電性接着剤の１７０℃における貯蔵弾性率を２ＭＰａ以上５０ＭＰａ以下、好ましくは４ＭＰａ以上２５ＭＰａ以下、更に好ましくは７ＭＰａ以上１５ＭＰａ以下としてもよい。導電性接着剤の１７０℃における貯蔵弾性率をこの範囲とすることで、熱プレス時（図２の工程［１］〜工程［３］参照）に導電性接着剤１２を十分に軟化させることができ、導電性接着剤１２の開口部への充填性を向上させることができる。したがって、導電性接着剤１２とグランド回路２５との間に隙間２９ｂ（図５（１）参照）が形成されることを抑制することができ、金属補強板１４とグランド回路２５との間の抵抗値が高くなることを抑制することができる。また導電性接着剤が過剰に軟化することで染み出しが悪化することを抑制することができる（図５（２）参照）。
【００４７】
１７０℃における貯蔵弾性率を２ＭＰａ以上とするための手法としては、例えばバインダー樹脂の重量分子量Ｍｗを上げる、バインダー樹脂を芳香環を多く有する骨格とし剛直性を高める、導電性フィラーや無機フィラー等のフィラー成分の添加量を増やす、またバインダー樹脂が熱硬化性樹脂である場合はＢステージにおける硬化剤との架橋密度を高める等の手法が挙げられる。
【００４８】
１７０℃における貯蔵弾性率を５０ＭＰａ以下とするための手法としては、例えばバインダー樹脂の重量分子量Ｍｗを下げる、バインダー樹脂の骨格から芳香環を減らし剛直性を下げる、導電性フィラーや無機フィラー等のフィラー成分の添加量を減らす、またバインダー樹脂が熱硬化性樹脂である場合は、半硬化状態であるＢステージにおける硬化剤との架橋密度を下げる等の手法が挙げられる。
【００４９】
本実施の形態では、１７０℃における導電性接着剤の貯蔵弾性率を上述の範囲とすることで、金属補強板付きプリント配線板の製造時に開口部への充填性が良好な導電性接着剤、積層体、及び金属補強板付きプリント配線板を提供することができる。
【００５０】
本実施の形態にかかる導電性接着剤の貯蔵弾性率は、クッション材と同様の方法で求めることができる。
【００５１】
また、クッション材の貯蔵弾性率は、前記導電性接着剤の貯蔵弾性率よりも高いことが好ましい。クッション材と導電性接着剤の１７０℃における貯蔵弾性率差は、４〜１００ＭＰａであることが好ましく、１０〜８７ＭＰａがより好ましい。上記範囲とすることで染み出す導電性接着剤をクッション材によってせき止める効果がより向上する。
【００５２】
［損失正接］
本実施の形態では、導電性接着剤の１７０℃における損失正接（ｔａｎδ）は、０．０５以上０．４以下が好ましく、０．１５以上０．３５以下がより好ましく、０．２０以上０．３以下がさらに好ましい。導電性接着剤の１７０℃における損失正接（ｔａｎδ）をこの範囲とすることで、導電性接着剤１２の開口部への充填性を更に向上させることができる。
【００５３】
１７０℃における損失正接を０．０５以上とするための手法としては、例えばバインダー樹脂の重量分子量Ｍｗを下げる、バインダー樹脂の酸価を下げる、バインダー樹脂のガラス転移温度（Ｔｇ）を下げる、加えて常温で液状の硬化剤を添加する等が挙げられる。
【００５４】
１７０℃における損失正接を０．４０以下とするための手法としては、例えばバインダー樹脂の重量分子量Ｍｗを上げる、バインダー樹脂の酸価を上げる、バインダー樹脂のＴｇを上げる、加えて常温で固形の硬化剤を添加する等が挙げられる。
【００５５】
本実施の形態にかかる導電性接着剤の損失正接（ｔａｎδ）は、上述のように動的粘弾性測定装置を用いて導電性接着剤の２５〜２００℃の温度範囲における貯蔵弾性率（Ｅ’）、損失弾性率（Ｅ”）、および損失正接（ｔａｎδ）変化を測定し、各々の温度における損失正接（ｔａｎδ）を抽出することで求めることができる。
【００５６】
［ガラス転移温度］
また、本実施の形態の導電性接着剤は、粘弾性測定により得られる温度−損失正接（ｔａｎδ）曲線において、低温側のガラス転移温度が１０℃以上４５℃以下、高温側のガラス転移温度が７０℃以上１４０℃以下であることが好ましい。低温側のガラス転移温度が２５℃以上４０℃以下、高温側のガラス転移温度が７５℃以上１１０℃以下であることがより好ましい。低温側のガラス転移温度が２７℃以上３６℃以下、高温側のガラス転移温度が７８℃以上９５℃以下であることがさらに好ましい。導電性接着剤のガラス転移温度をこのような範囲とすることで、導電性接着剤の密着性、開口部への充填性を更に向上させることができる。
【００５７】
低温側のガラス転移温度を１０℃以上４５℃以下とするための手法としては、例えば、バインダー樹脂のＴｇをコントロールする手法、バインダー樹脂が熱硬化性樹脂である場合は硬化剤との架橋密度をコントロールする手法が挙げられる。
高温側のガラス転移温度を７０℃以上１４０℃以下とするためには、上記と同様の手法により調整することができる。
【００５８】
本実施の形態においてガラス転移温度は、導電性接着剤の粘弾性測定により得られる温度−損失正接（ｔａｎδ）曲線におけるピークの温度を用いて求めることができる。
【００５９】
［膜厚］
導電性接着剤の厚さは、１５〜７０μｍが好ましく、２０〜６５μｍがより好ましい。厚さを１５μｍ以上とすることで小開口ビアへの埋め込み性を向上できる。厚さを７０μｍ以下とすることで染み出し性を抑制できる。導電性接着剤の厚さの測定方法は、接触式の膜厚計、断面観察による計測などで測定することができる。
【００６０】
［導電性接着剤の製造方法］
積層体を構成する導電性接着剤は、例えば、導電性樹脂組成物を用い、剥離性フィルム上に導電性接着剤を形成した導電性接着シートにより製造することができる。
【００６１】
「導電性樹脂組成物」
本実施の形態にかかる導電性接着剤は、熱により軟化するバインダー樹脂、および導電性微粒子を含む導電性樹脂組成物により形成されることが好ましい。
【００６２】
熱により軟化するバインダー樹脂としては、本発明の趣旨を逸脱しない範囲で特に限定されないが、熱硬化性樹脂が好ましい。また、後工程においてリフロー工程等の加熱工程が無い用途においては、熱可塑性樹脂が好ましい。熱硬化性樹脂は、自己架橋性タイプおよび硬化剤反応タイプが使用できる。硬化剤反応タイプのバインダー樹脂としては、硬化剤と反応可能な反応性官能基が結合された熱硬化性樹脂が好適である。
【００６３】
<熱硬化性樹脂>
熱硬化性樹脂は、加熱による架橋反応に利用できる官能基を複数有する樹脂である。
官能基は、例えば、水酸基、フェノール性水酸基、カルボキシル基、アミノ基、エポキシ基、オキセタニル基、オキサゾリン基、オキサジン基、アジリジン基、チオール基、イソシアネート基、ブロック化イソシアネート基、シラノール基等が挙げられる。
上記の官能基を有する熱硬化性樹脂は、例えば、アクリル樹脂、マレイン酸樹脂、ポリブタジエン系樹脂、ポリエステル樹脂、縮合型ポリエステル樹脂、付加型ポリエステル樹脂、メラミン樹脂、ポリウレタン樹脂、ポリウレタンウレア樹脂、エポキシ樹脂、オキセタン樹脂、フェノキシ樹脂、ポリイミド樹脂、ポリアミド樹脂、ポリアミドイミド樹脂、フェノール系樹脂、アルキド樹脂、アミノ樹脂、ポリ乳酸樹脂、オキサゾリン樹脂、ベンゾオキサジン樹脂、シリコーン樹脂、フッ素樹脂等が挙げられる。これらの中でも、ポリウレタン樹脂、ポリウレタンウレア樹脂、エポキシ樹脂、付加型ポリエステル樹脂、ポリイミド樹脂、ポリアミド樹脂、ポリアミドイミド樹脂が好ましい。
【００６４】
熱硬化性樹脂の重量平均分子量（Ｍｗ）は５万〜２０万が好ましく、７万〜１３万がより好ましい。重量平均分子量（Ｍｗ）を上記範囲とすることで導電性接着剤の１７０℃における貯蔵弾性率、損失正接を好適なものにできる。
【００６５】
熱硬化性樹脂のガラス転移温度（Ｔｇ）は−２０℃〜２０℃が好ましく、−７℃〜１５０℃がより好ましい。ガラス転移温度を上記範囲とすることで導電性接着剤の２５℃における貯蔵弾性率を好適なものにできる。
【００６６】
熱硬化性樹脂の酸価は１〜４０ｍｇ／が好ましく、４〜１５がより好ましく、６〜１３がさらに好ましい。熱硬化性樹脂の酸価を上記範囲とすることで後述する硬化剤との架橋密度を最適化でき、１７０℃における貯蔵弾性率、損失正接を好適なものにできる。
【００６７】
<硬化剤>
硬化剤は、架橋反応により導電性接着剤を形成した際に半硬化状態にするために機能し、シート形成の際には反応せず、配線板または金属補強板に熱プレスする際に反応するような硬化剤も適宜選択できる。硬化剤は、エポキシ系化合物、イソシアネート系硬化剤、アミン系硬化剤、アジリジン系硬化剤、イミダゾール系硬化剤が挙げられる。
【００６８】
エポキシ化合物としては、例えば、グリジシルエーテル型エポキシ化合物、グリジシルアミン型エポキシ化合物、グリシジルエステル型エポキシ化合物、環状脂肪族（脂環型）エポキシ化合物等が好ましい。
【００６９】
前記グリシジルエーテル型エポキシ化合物としては、例えば、ビスフェノールＡ型エポキシ化合物、ビスフェノールＦ型エポキシ化合物、ビスフェノールＳ型エポキシ化合物、ビスフェノールＡＤ型エポキシ化合物、クレゾールノボラック型エポキシ化合物、フェノールノボラック型エポキシ化合物、α−ナフトールノボラック型エポキシ化合物、ビスフェノールＡ型ノボラック型エポキシ化合物、ジシクロペンタジエン型エポキシ化合物、テトラブロムビスフェノールＡ型エポキシ化合物、臭素化フェノールノボラック型エポキシ化合物、トリス（グリシジルオキシフェニル）メタン、テトラキス（グリシジルオキシフェニル）エタン等が挙げられる。
【００７０】
前記グリシジルアミン型エポキシ化合物としては、例えば、テトラグリシジルジアミノジフェニルメタン、トリグリシジルパラアミノフェノール、トリグリシジルメタアミノフェノール、テトラグリシジルメタキシリレンジアミン等が挙げられる。
【００７１】
前記グリシジルエステル型エポキシ化合物としては、例えば、ジグリシジルフタレート、ジグリシジルヘキサヒドロフタレート、ジグリシジルテトラヒドロフタレート等が挙げられる。
【００７２】
前記環状脂肪族（脂環型）エポキシ化合物としては、例えば、エポキシシクロヘキシルメチル−エポキシシクロヘキサンカルボキシレート、ビス（エポキシシクロヘキシル）アジペート等が挙げられる。
【００７３】
イソシアネート系硬化剤は、例えばトリレンジイソシアネート、ジフェニルメタンジイソシアネート、ヘキサメチレンジイソシアネート、イソホロンジイソシアネート、キシリレンジイソシアネート、ジシクロへキシルメタンジイソシアネート、１，５−ナフタレンジイソシアネート、テトラメチルキシリレンジイソシアネート、トリメチルヘキサメチレンジイソシアネート等が挙げられる。
【００７４】
アミン系硬化剤は、例えばジエチレントリアミン、トリエチレンテトラミン、メチレンビス（２−クロロアニリン）、メチレンビス（２−メチル−６−メチルアニリン）、１，５−ナフタレンジイソシアネート、ｎ−ブチルベンジルフタル酸等が挙げられる。
【００７５】
アジリジン系硬化剤は、例えばトリメチロールプロパン−トリ−β−アジリジニルプロピオネート、テトラメチロールメタン−トリ−β−アジリジニルプロピオネート、Ｎ，Ｎ’−ジフェニルメタン−４，４’−ビス（１−アジリジンカルボキシアミド）、Ｎ，Ｎ’−ヘキサメチレン−１，６−ビス（１−アジリジンカルボキシアミド）等が挙げられる。
【００７６】
イミダゾール系硬化剤は、例えば２−メチルイミダゾール、２−ヘプタデシルイミダゾール、２−フェニル−４−メチルイミダゾール、１−シアノエチル−２−ウンデシルイミダゾリウムトリメリテイトなどが挙げられる。
【００７７】
硬化剤は、熱硬化性樹脂１００重量部に対し、０．３〜８０重量部を配合することが好ましく、１〜５０重量部がより好ましい。硬化剤の添加量を０．３〜８０重量部とすることで、導電性接着剤の架橋密度を最適なものにし、１７０℃における貯蔵弾性率を２ＭＰａ以上５０ＭＰａ以下の範囲とすることができる。また、硬化剤の添加量を０．３〜８０重量部とすることで、半硬化後に導電性接着シートを流動しにくくできるためブロッキングが抑制しやすくなる。
【００７８】
<熱可塑性樹脂>
本実施の形態では熱可塑性樹脂を併用してもよい。
熱可塑性樹脂としては、前記硬化性官能基を有しないポリオレフィン系樹脂、ビニル系樹脂、スチレン・アクリル系樹脂、ジエン系樹脂、テルペン樹脂、石油樹脂、セルロース系樹脂、ポリアミド樹脂、ポリウレタン樹脂、ポリエステル樹脂、ポリカーボネート樹脂、ポリイミド系樹脂、フッ素樹脂などが挙げられる。
【００７９】
ポリオレフィン系樹脂は、エチレン、プロピレン、α−オレフィン化合物などのホモポリマーまたはコポリマーが好ましい。具体的には、例えば、ポリエチレンプロピレンゴム、オレフィン系熱可塑性エラストマー、α−オレフィンポリマー等が挙げられる。
【００８０】
ビニル系樹脂は、酢酸ビニルなどのビニルエステルの重合により得られるポリマーおよびビニルエステルとエチレンなどのオレフィン化合物とのコポリマーが好ましい。具体的には、例えば、エチレン−酢酸ビニル共重合体、部分ケン化ポリビニルアルコール等が挙げられる。
【００８１】
スチレン・アクリル系樹脂は、スチレンや（メタ）アクリロニトリル、アクリルアミド類、（メタ）アクリル酸エステル、マレイミド類などからなるホモポリマーまたはコポリマーが好ましい。具体的には、例えば、シンジオタクチックポリスチレン、ポリアクリロニトリル、アクリルコポリマー、エチレン−メタクリル酸メチル共重合体等が挙げられる。
ジエン系樹脂は、ブタジエンやイソプレン等の共役ジエン化合物のホモポリマーまたはコポリマーおよびそれらの水素添加物が好ましい。具体的には、例えば、スチレン−ブタジエンゴム、スチレン−イソプレンブロックコポリマー等が挙げられる。テルペン樹脂は、テルペン類からなるポリマーまたはその水素添加物が好ましい。具体的には、例えば、芳香族変性テルペン樹脂、テルペンフェノール樹脂、水添テルペン樹脂が挙げられる。
【００８２】
石油系樹脂は、ジシクロペンタジエン型石油樹脂、水添石油樹脂が好ましい。セルロース系樹脂は、セルロースアセテートブチレート樹脂が好ましい。ポリカーボネート樹脂は、ビスフェノールＡポリカーボネートが好ましい。ポリイミド系樹脂は、熱可塑性ポリイミド、ポリアミドイミド樹脂、ポリアミック酸型ポリイミド樹脂が好ましい。
【００８３】
<導電性微粒子>
導電性微粒子は、金、白金、銀、銅およびニッケル等の導電性金属、およびその合金、ならびに導電性ポリマーの微粒子が好ましい。また単一組成の微粒子ではなく金属や樹脂を核体とし、前記核体の表面を被覆する被覆層を核体よりも導電性が高い素材で形成した複合微粒子がコストダウンの観点から好ましい。
核体は、価格が安いニッケル、シリカ、銅およびその合金、ならびに樹脂から適宜選択することが好ましい。
被覆層は、導電性を有する素材であればよく、導電性金属または導電性ポリマーが好ましい。導電性金属は、例えば、金、白金、銀、錫、マンガン、およびインジウム等、ならびにその合金が挙げられる。また導電性ポリマーは、ポリアニリン、ポリアセチレン等が挙げられる。これらの中でも導電性の面から銀が好ましい。
導電性微粒子は、単独で用いてもよく、２種類以上を併用してもよい。
【００８４】
複合微粒子は、核体１００重量部に対して、１〜４０重量部の割合で被覆層を有することが好ましく、５〜３０重量部がより好ましい。１〜４０重量部で被覆すると、導電性を維持しながら、よりコストダウンができる。なお複合微粒子は、被覆層が核体を完全に覆うことが好ましい。しかし、実際には、核体の一部が露出する場合がある。このような場合でも核体表面面積の７０％以上を導電性微粒子が覆っていれば、導電性を維持しやすい。
【００８５】
導電性微粒子の形状は、所望の導電性が得られればよく形状は限定されない。具体的には、例えば、球状、フレーク状、葉状、樹枝状、プレート状、針状、棒状、ブドウ状が好ましい。なお、金属補強板と配線板との間の縦方向の導通パスを効率的に形成するために、球状および樹枝状がより好ましい。
【００８６】
導電性微粒子の平均粒子径は、Ｄ５０平均粒子径が、１〜１２０μｍであることが好ましく、５〜６０μｍがより好ましい。Ｄ５０平均粒子径がこの範囲にあることでブロッキングが起こることを抑制することができる。なお、Ｄ５０平均粒子径は、レーザー回折・散乱法粒度分布測定装置によって求めることができる。例えば、剥離性フィルム上に導電性接着剤を有する導電性接着シートは、ロール状に巻き取られた状態で運搬等される。ブロッキングとは、このロール状の導電性接着シートから、導電性接着シートを巻き出す際に、導電性接着シートが剥離性フィルムの裏面に付着する現象のことである。
【００８７】
導電性微粒子の添加量は、導電性接着剤中３０〜９０重量％が好ましく、４０〜８０重量％がより好ましい。上記添加量とすることで１７０℃における各貯蔵弾性率を好適な範囲とすることができる。
【００８８】
本実施の形態における導電性樹脂組成物は、他の任意成分として溶剤、耐熱安定剤、無機フィラー、顔料、染料、粘着付与樹脂、可塑剤、シランカップリング剤、紫外線吸収剤、消泡剤、レベリング調整剤等を配合することができる。
【００８９】
無機フィラーとしては、例えば、シリカ、アルミナ、水酸化アルミニウム、水酸化マグネシウム、硫酸バリウム、炭酸カルシウム、酸化チタン、酸化亜鉛、三酸化アンチモン、酸化マグネシウム、タルク、モンモロリナイト、カオリン、ベントナイト等が挙げられる。当該導電性接着層が無機フィラーを含有することで、硬化前の貯蔵弾性率を制御し最適なフロー量にコントロールすることができる。
【００９０】
導電性樹脂組成物は、前記の各成分を混合し攪拌して得ることができる。攪拌は、公知の攪拌装置を使用できる、ディスパーマットが一般的であるが、ホモジナイザーも好ましい。
【００９１】
前記導電性樹脂組成物を剥離性フィルムの剥離面に、例えばナイフコート、ダイコート、リップコート、ロールコート、カーテンコート、バーコート、グラビアコート、フレキソコート、ディップコート、スプレーコート、およびスピンコート等の方法で塗工し、通常４０〜２０℃の温度に加熱することで溶剤などの揮発成分を取り除き、導電性接着剤層を有する導電性接着シートを形成できる。
【００９２】
「剥離性フィルム」
剥離性フィルムは、片面あるいは両面に離型処理をしたフィルムであれば制限なく使用することができる。
剥離性フィルムの基材の一例としては、ポリエチレンテレフタレート、ポリエチレンナフタレート、ポリフッ化ビニル、ポリフッ化ビニリデン、硬質ポリ塩化ビニル、ポリ塩化ビニリデン、ナイロン、ポリイミド、ポリスチレン、ポリビニルアルコール、エチレン・ビニルアルコール共重合体、ポリカーボネート、ポリアクリロニトリル、ポリブテン、軟質ポリ塩化ビニル、ポリフッ化ビニリデン、ポリエチレン、ポリプロピレン、ポリウレタン、エチレン酢酸ビニル共重合体、ポリ酢酸ビニル等のプラスチックシート等、グラシン紙、上質紙、クラフト紙、コート紙等の紙類、各種の不織布、合成紙、金属箔や、これらを組み合わせた複合フィルムなどが挙げられる。
【００９３】
剥離性フィルムの表面は必要に応じてマット処理することができる。マット処理はサンドマット、エッチングマット、コーティングマット、ケミカルマット、練り込みマットなどが挙げられる。
【００９４】
剥離性フィルムは、基材に離型剤を塗布して得る事ができる。離型剤としては、ポリエチレン、ポリプロピレン等の炭化水素系樹脂、高級脂肪酸及びその金属塩、高級脂肪酸石鹸、ワックス、動植物油脂、マイカ、タルク、シリコーン系界面活性剤、シリコーンオイル、シリコーン樹脂、フッ素系界面活性剤、フッ素樹脂、フッ素含有シリコーン樹脂、メラミン系樹脂、アクリル系樹脂などが用いられる。離型剤の塗布方法としては、従来公知の方式、例えば、グラビアコート方式、キスコート方式、ダイコート方式、リップコート方式、コンマコート方式、ブレードコート方式、ロールコート方式、ナイフコート方式、スプレーコート方式、バーコート方式、スピンコート方式、ディップコート方式等により行うことができる。
【００９５】
＜プリント配線板＞
プリント配線板は、基材上に、グランド回路を含む回路パターンと前記回路パターンを絶縁保護し、開口部を有する絶縁保護膜を備える。グランド回路を含む回路パターンは銅をエッチングして形成されることが一般的である。絶縁保護膜はポリイミドフィルムと絶縁性接着剤からなるポリイミドカバーレイまたは、レジストフィルム、ソルダーレジストによって形成することが好ましい。グランド回路上の開口部を形成する方法としてドリル加工、エッチング加工、レーザー加工が好ましい。開口部の面積および形状等については後述する。
【００９６】
《金属補強板付きプリント配線板》
本実施の形態にかかる金属補強板付きプリント配線板３０（図３参照）は、基板２１上にグランド回路２５が配置されており、当該グランド回路２５の一部が、回路パターンを絶縁保護する絶縁保護膜（絶縁性フィルム２２および絶縁性接着剤２３）に設けられた開口部２７を介して、露出しているグランド回路２５と当該配線板２０上に配置され、上述の導電性接着剤を用いて構成された導電性接着剤層１２と、導電性接着剤層１２上に配置され、導電性接着剤層１２を介して配線板２０と接着されている金属補強板１４と、を備える。本実施の形態にかかる金属補強板付きプリント配線板３０は、導電性接着剤層１２の一部が開口部２７に充填されることで、グランド回路２５と金属補強板１４とが導電性接着剤層１２を介して電気的に接続されている。配線板２０には更に信号配線２４が設けられていてもよい。
【００９７】
金属補強板付きプリント配線板２０の開口部２７（図３参照）の面積は、特に制限されないが、０．１６ｍｍ２以上０．８１ｍｍ２以下としてもよい。開口部２７の面積を０．１６ｍｍ２以上とすることで、開口部２７への導電性接着剤１２の充填性を良好にすることができる。また、開口部２７の面積を０．８１ｍｍ２以下とすることで、金属補強板付きプリント配線板２０に占める開口部２７の面積を小さくすることができる。開口部２７の面積は、好ましくは０．２５ｍｍ２以上０．６４ｍｍ２以下、更に好ましくは０．３６ｍｍ２以上０．４９ｍｍ２以下としてもよい。開口部２７の面積がこの範囲である場合、開口部２７への導電性接着剤１２の充填性を良好にすることができ、導電性接着剤１２とグランド回路２５との接触抵抗を低くすることができる。
本発明の金属補強板付きプリント配線板の製造方法により、開口部の面積が小さい場合にも、充分に導電性接着剤の充填が可能であり、埋め込み性が良好な金属補強板付きプリント配線板とすることができる。
【００９８】
平面視した際の開口部２７の形状は、矩形状（図６Ａの開口部２７ｂ参照）であってもよく、円形状（図６Ａの開口部２７ａ参照）であってもよい。開口部２７の形状が矩形状である場合は、矩形状の開口部の四隅に導電性接着剤を充填することが特に困難になり、四隅に図５に示すような隙間２９ｂが形成されやすい。しかしながら、上述した特性を有する本実施の形態にかかる導電性接着剤を用いることで、矩形状の開口部であっても導電性接着剤を開口部内に良好に充填することができる。
【００９９】
また、図６Ａに示す開口部２７ｃのように、配線板２０の外周の一部に開口部２７ｃが形成されている場合（図６Ａに示す例では、配線板２０の角部に開口部２７ｃが形成されている）は、開口部２７ｃの外側に導電性接着剤の流動を堰き止める壁が設けられていない状態となっている。この場合は、図６Ｂに示すように、導電性接着剤１２を用いて配線板２０に金属補強板１４を接着した際に、開口部２７ｃの外側に向かって導電性接着剤１２ａが染み出してしまうという問題があった。
【０１００】
これに対して本実施の形態では、熱プレス時に、上述した特性を備えるクッション材／金属補強板／導電性接着剤からなる積層体を用いることができるので、配線板２０と金属補強板１４とを接着した際に、端部の開口部２７ｃから導電性接着剤が染み出すことを抑制することができる（もしくは染み出し量を少なくすることができる）。
【０１０１】
このような金属補強板付きプリント配線板は、例えば、携帯電話、スマートフォン、ノートＰＣ、デジタルカメラ、液晶ディスプレイ等の電子機器に搭載することができる。また、自動車、電車、船舶、航空機等の輸送機器にも好適に搭載できる。
【実施例】
【０１０２】
以下、実施例、比較例を挙げて本発明をより具体的に説明するが、本発明は以下の実施例のみに限定されるものではない。また、実施例中の「部」は重量部を意味し、「％」は重量％を意味ものとする。
また、表中の配合量は、重量部であり、溶剤以外は、不揮発分換算値である。尚、表中の空欄は配合していないことを表す。
【０１０３】
［重量平均分子量（Ｍｗ）］
重量平均分子量（Ｍｗ）は、ＧＰＣ（ゲルパーミエーションクロマトグラフィー）測定で求めたポリスチレン換算の数値である。測定条件は、以下のとおりである。
装置：Ｓｈｏｄｅｘ  ＧＰＣ  Ｓｙｓｔｅｍ−２１（昭和電工製）
カラム：１本のＳｈｏｄｅｘ  ＫＦ−８０２（昭和電工製）と、１本のＳｈｏｄｅｘ  ＫＦ−８０３Ｌ（昭和電工製）と、１本のＳｈｏｄｅｘ  ＫＦ−８０５Ｌ（昭和電工製）とを直列に連結した連結カラム
溶媒：テトラヒドロフラン
流速：１．０ｍＬ／ｍｉｎ
温度：４０℃
試料濃度：０．２％
試料注入量：１００μＬ
［酸価］
ＪＩＳ  Ｋ  ００７０の電位差滴定法に準拠し、測定した酸価（ｍｇＫＯＨ／ｇ）を固形分換算することで求めた。
［ガラス転移温度（Ｔｇ）］
ガラス転移温度の測定は、示差走査熱量計（型番：ＤＳＣ−１、メトラー・トレド製）を用いて測定した。
［貯蔵弾性率］および［損失正接ｔａｎδ］
動的弾性率測定装置（型番：ＤＶＡ−２００、アイティー計測制御製）を用い、導電性接着剤に対して変形様式「引張り」、周波数１０Ｈｚ、昇温速度１０℃／分、測定温度範囲−５０〜３００℃の条件下において１７０℃における貯蔵弾性率Ｅ’、損失正接ｔａｎδの第１ピーク温度および第２ピーク温度、並びに１７０℃における損失正接ｔａｎδを測定した。
【０１０４】
＜導電性樹脂組成物、クッション材、および金属補強板＞
実施例および比較例において使用した各積層体および金属補強板付きプリント配線板の作製に用いる導電性樹脂組成物の各材料、クッション材、金属補強板を以下に示す。なお、表１にバインダー樹脂のＭｗ、酸価およびＴｇを示す。
【０１０５】
［バインダー樹脂］
バインダー樹脂（ａ−１〜６）：ポリウレタン系樹脂（トーヨーケム製）
【０１０６】
【表１】
0006922968.tif 000002
【０１０７】
［導電性微粒子（導電性フィラー）］
ｂ−１：銀コート銅粒子、Ｄ５０平均粒子径＝１２μｍ、核体：樹枝状（福田金属製）
［硬化剤］
ｃ−１：ビスフェノールＡ型エポキシ樹脂：エポキシ当量１８９ｇ／ｅｑ（ｊＥＲ１００１、三菱ケミカル製）
［硬化促進剤］
ｄ−１：アジリジン化合物（トリメチロールプロパントリス〔β−（Ｎ−アジリジニル）プロピオネート〕、日本触媒製）
［その他の成分］
ｅ−１：シリカ（ＡＥＲＯＳＩＬ  Ｒ９７４、日本アエロジル製）
［溶媒］
ｆ−１：トルエン：イソプロピルアルコール（質量比＝２：１）の混合溶媒
［クッション材］
ｇ−１：ポリエチレンテレフタレート（厚み２５μｍ、１７０℃貯蔵弾性率４７０ＭＰａ）
ｇ−２：ポリブチレンテレフタレート（厚み５０μｍ、１７０℃貯蔵弾性率８９ＭＰａ）
ｇ−３：ポリメチルペンテン（厚み５０μｍ、１７０℃貯蔵弾性率６２ＭＰａ）
ｇ−４：スチレン−エチレン−ブチレン−スチレンブロックコポリマー（厚み１２０μｍ、１７０℃貯蔵弾性率３２ＭＰａ）
ｇ−５：スチレン−ブタジエン−スチレンブロックコポリマー（厚み１２０μｍ、１７０℃貯蔵弾性率５１ＭＰａ）
ｇ−６：エチレン−メタクリル酸グリシジル共重合体（厚み１５０μｍ、１７０℃貯蔵弾性率２３ＭＰａ）
ｇ−７：軟質塩化ビニル（厚み７５μｍ、１７０℃貯蔵弾性率１ＭＰａ）
［金属補強板］
ｈ-１：両表面に厚さ２μｍのニッケル層を形成した総厚２００μｍのＳＵＳ３０４
ｈ-２：両表面に厚さ２μｍのニッケル層を形成した総厚１５０μｍのＳＵＳ３０４
ｈ-３：両表面に厚さ２μｍのニッケル層を形成した総厚１００μｍのＳＵＳ３０４
ｈ-４：両表面に厚さ２μｍのニッケル層を形成した総厚７５μｍのＳＵＳ３０４
［プリント配線板］
プリント配線板１：プリント配線板１は、厚み７５μｍのポリイミドフィルムの両面それぞれに厚み３２μｍの銅箔回路が形成され、銅箔回路上には、一辺が０．７ｍｍの正方形であって開口面積が０．４９ｍｍ２のスルーホール（開口部）を有する厚み３７．５μｍの接着剤付き絶縁性カバーフィルムが積層されている。また、もう一方の銅箔回路上にはスルーホールを有さない接着剤付きの厚み３７．５μｍの絶縁性のカバーフィルムが積層されたものである（プリント配線板が反らないように、ポリイミドフィルムに対して銅箔回路およびカバーフィルムを対称に配置した）。
プリント配線板２：一辺が０．４ｍｍの正方形であってスルーホール（開口部）の開口面積が０．１６ｍｍ２である以外は、プリント配線板１と同様の構成を有するプリント配線板である。
プリント配線板３：一辺が０．２ｍｍの正方形であってスルーホール（開口部）の開口面積を０．０４ｍｍ２である以外は、プリント配線板１と同様の構成を有するプリント配線板である。
【０１０８】
［参考例１］
バインダー樹脂（ａ−１）１００重量部、および導電性微粒子（ｂ−１）２５０重量部を容器に仕込み、不揮発分濃度が４０重量％となるように溶媒（ｆ−１）を加えて混合した。次いで、硬化剤（ｃ−１）４０重量部、および硬化促進剤（ｄ−１）０．０５重量部を加え、攪拌機により１０分間攪拌して導電性樹脂組成物を調製した。
次に、上記調製した導電性樹脂組成物を、ドクターブレードを使用して、乾燥後の厚みが６０μｍになるように剥離性フィルム（基材の材質：発泡ポリエチレンテレフタレート、基材の厚み５０μｍ、離型剤：アルキッド系離型剤）の剥離処理された一方の面上に塗工し、１００℃の電気オーブンで２分間乾燥することで導電性接着剤が形成された導電性接着シートを得た。
【０１０９】
次に導電性接着シートを幅２０ｍｍ、長さ２０ｍｍにカットし、その導電性接着剤が露出した面が幅２０ｍｍ、長さ２０ｍｍの金属補強板（ｈ−１）に接触するように、上記導電性接着シートを上記金属補強板に重ねた。次いで、ロールラミネーターを用い、９０℃、３ｋｇｆ／ｃｍ２、１ｍ／ｍｉｎの条件下で、上記導電性接着シートと上記金属補強板とをロールラミネートして導電性接着シート付ＳＵＳ板を得た。
【０１１０】
次に、上記導電性接着シート付金属補強板における導電性接着シートの剥離性フィルムを剥がして除去した後、打ち抜き加工機で１辺が１０ｍｍの正方形に打ち抜き、導電性接着剤付金属補強板（以下、「導電性接着剤付き金属補強板」と称する）を得た。次いで、別に作製したプリント配線板１〜３を用い、導電性接着剤付金属補強板の導電性接着剤が露出した面（導電性接着剤の金属補強板と反対の面）をプリント配線板に重ね、ロールラミネーターを用いて１３０℃、３ｋｇｆ／ｃｍ２ 、１ｍ／分の条件下で、上記導電性接着剤付金属補強板と上記プリント配線板とを貼り付けた。その後金属補強板の上に１辺が２０ｍｍの正方形にカットしたクッション材（ｇ−１）を積層し積層体を形成した。次いで、これらを１７０℃、２ＭＰａ、５分の条件下で熱プレスした後、クッション材を除去し、電気オーブンを用いて１６０℃、６０分間加熱することで各金属補強板付きプリント配線板１〜３を得た。
【０１１１】
［参考例２、実施例３〜５、参考例６〜８、実施例９〜１９、参考例２０〜２１、実施例２２〜２３、比較例１］
表２〜表４に記載するように、導電性樹脂組成物を構成する各成分の種類および配合量、およびクッション材や金属補強板の種類を変更した以外は参考例１と同様に操作し、参考例２、実施例３〜５、参考例６〜８、実施例９〜１９、参考例２０〜２１、実施例２２〜２３および比較例１の積層体並びに金属補強板付きプリント配線板を得た。
なお、表２における実施例１〜２、６〜８、表４における実施例２０〜２１は、参考例１〜２、６〜８、２０〜２１の意である。
【０１１２】
［比較例１］
熱プレス時にクッション材を用いなかった以外は、実施例１９と同様にして、プリント配線板１〜３を用い、各金属補強板付きプリント配線板を得た。
【０１１３】
＜評価＞
得られた各金属補強板付きプリント配線板について、埋め込み性、および染み出し外観を下記方法に従って評価した。その評価結果を表２〜表４に示す。
【０１１４】
［埋め込み性］
【０１１５】
異なる開口面積を有する金属補強板付きプリント配線板１〜３について、抵抗値測定器およびＢＳＰプローブ（型番：ＭＣＰ-ＴＰ０５Ｐ、三菱ケミカルアナリテック製）を用い、金属補強板付きプリント配線板のＳＵＳ板と銅箔回路との間の電気抵抗（接続抵抗値）を測定し、この測定値を指標として下記評価基準に従い埋め込み性を評価した。
◎：接続抵抗値が２０ｍΩ／□未満  非常に良好
○：接続抵抗値が２０ｍΩ／□以上１００ｍΩ／□未満  良好
△：接続抵抗値が１００ｍΩ／□以上３００ｍΩ／□未満  実用可能
×：接続抵抗値が３００ｍΩ／□以上  実用不可能
【０１１６】
［染み出し］
金属補強板付きプリント配線板１について、倍率２００倍〜１０００倍の拡大鏡を用いて金属補強板の端部からはみ出した導電性接着剤のフロー量（導電性接着剤層の縁部の最大移動距離、ＳＵＳ板の端部とはみ出した導電性接着剤層の端部との最大長さ）を測定し、この測定値を指標として下記評価基準に従い外観を評価した。
◎：フロー量が１００μｍ以下  非常に良好
○：フロー量が１００μｍ超１３０μｍ以下  良好
△：フロー量が１３０μｍ超１５０μｍ以下  実用可能
×：フロー量が１５０μｍ超  実用不可能
【０１１７】
【表２】
0006922968.tif 000003
【０１１８】
【表３】
0006922968.tif 000004
【０１１９】
【表４】
0006922968.tif 000005
【０１２０】
以上、本発明を上記実施形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【０１２１】
１１  剥離性フィルム
１２  導電性接着剤（導電性接着剤層）
１３  導電性接着シート
１４  金属補強板
１５  予備積層体
１６  クッション材
１７  積層体
１８  切断線
２０  配線板
２１  基材
２２  絶縁性フィルム
２３  絶縁性接着剤
２４  信号回路
２５  グランド回路
２７  開口部
２９ｂ  隙間
３０  金属補強板付きプリント配線板
【図１】
0006922968.tif 000006
【図２】
0006922968.tif 000007
【図３】
0006922968.tif 000008
【図４】
0006922968.tif 000009
【図５】
0006922968.tif 000010
【図６Ａ】
0006922968.tif 000011
【図６Ｂ】
0006922968.tif 000012